(57)【特許請求の範囲】
【請求項１】
固体高分子電解質を含む電解質膜と、
前記電解質膜の両面に接合された、触媒層内電解質を含む電極とを備え、
前記固体高分子電解質と前記触媒層内電解質との界面の少なくとも一方は、前記固体高分子電解質又は前記触媒層内電解質とは異なるポリマーからなる第３ポリマーにより相互貫入網目構造が導入され、及び／又は、イミド架橋により化学架橋されている
膜電極接合体。
【請求項２】
前記固体高分子電解質の少なくとも界面近傍と、前記触媒層内電解質の少なくとも界面近傍に前記第３ポリマーを形成可能な第３モノマーを導入し、
前記電解質膜と前記電極の接合時又は接合後に、前記第３モノマーを重合させる
ことにより得られる請求項１に記載の膜電極接合体。
【請求項３】
前記固体高分子電解質の少なくとも界面近傍及び／又は前記触媒層内電解質の少なくとも界面近傍に前記第３ポリマーを導入し、
前記電解質膜と前記電極とを接合する
ことにより得られる請求項１に記載の膜電極接合体。
【請求項４】
前記固体高分子電解質の少なくとも表面に反応性官能基Ａを導入し、前記触媒層内電解質の少なくとも表面に、前記反応性官能基Ａと反応することによってイミド架橋を形成することが可能な反応性官能基Ｂを導入し、
前記電解質膜と前記電極の接合時又は接合後に、前記反応性官能基Ａと前記反応性官能基Ｂとを反応させ、前記イミド架橋を形成する
ことにより得られる請求項１に記載の膜電極接合体。
【請求項５】
前記固体高分子電解質及び前記触媒層内電解質の少なくとも一方は、以下の条件を満たす１種又は２種以上の第１モノマと、１種又は２種以上の第２モノマとを反応させることにより得られるイミドネットワークポリマーである請求項１から４までのいずれかに記載の膜電極接合体。
（１）  前記第１モノマは、分子量が１００００以下であって、１分子内にｎ個（ｎ≧２）の反応性官能基Ａ及び／又は反応性官能基Ｂを含むものからなる。
（２）  前記第２モノマは、分子量が１００００以下であって、１分子内にｍ個（ｍ≧３、ｍ≠ｎ）の前記反応性官能基Ａ及び／又は前記反応性官能基Ｂを含むものからなる。
（３）  前記反応性官能基Ａ及び前記反応性官能基Ｂは、これらの反応によって、ビススルホンイミド基（−ＳＯ2ＮＨＳＯ2−）、スルホンカルボンイミド基（−ＳＯ2ＮＨＣＯ−）、又はビスカルボンイミド基（−ＣＯＮＨＣＯ−）を形成するものからなる。
（４）  前記１種又は２種以上の第１モノマ及び前記１種又は２種以上の第２モノマは、これらのいずれかに、少なくとも１個の前記反応性官能基Ａと、少なくとも１個の前記反応性官能基Ｂとを含むものからなる。
【請求項６】
前記固体高分子電解質及び前記触媒層内電解質の少なくとも一方は、以下の条件を満たす１種又は２種以上の第３モノマーとを反応させることにより得られるイミドネットワークポリマーである請求項１から４までのいずれかに記載の膜電極接合体。
（１）  前記第３モノマーは、分子量が１００００以下であり、１分子内にｐ個（ｐ≧３）の反応性官能基Ａ及び／又は反応性官能基Ｂを含むものからなる。
（２）  前記反応性官能基Ａ及び前記反応性官能基Ｂは、これらの反応によって、ビススルホンイミド基（−ＳＯ2ＮＨＳＯ2−）、スルホンカルボンイミド基（−ＳＯ2ＮＨＣＯ−）、又はビスカルボンイミド基（−ＣＯＮＨＣＯ−）を形成するものからなる。
（３）  前記１種又は２種以上の第３モノマーは、これらのいずれかに、少なくとも１個の前記反応性官能基Ａと、少なくとも１個の前記反応性官能基Ｂとを含むものからなる。
【請求項７】
前記電解質膜は、さらに補強材を含む請求項１から６までのいずれかに記載の膜電極接合体。
【発明の詳細な説明】
【技術分野】
【０００１】
本発明は、膜電極接合体に関し、さらに詳しくは、燃料電池、水電解装置、ハロゲン化水素酸電解装置、食塩電解装置、酸素及び／又は水素濃縮器、湿度センサ、ガスセンサ等の各種電気化学デバイスに用いられる膜電極接合体に関する。
【背景技術】
【０００２】
固体高分子型燃料電池は、固体高分子電解質膜の一面側にカソード電極、他面側にアノード電極が設けられた膜電極接合体（ＭＥＡ：  Membrane Electrode Assembly）の両面を、一対の伝導性セパレータで挟んだ単セルが複数枚積層された構造をしている。それぞれのセパレータには、反応ガスが通る流路が形成されている。カソード電極に対向するセパレータの流路には酸化剤ガス（空気）が供給され、アノード電極に対向するセパレータの流路には水素を含む燃料ガスが供給され、酸素と水素との電気化学反応により発電電流が取り出される。また、同時にカソード電極では水が生成され、生成した過剰は水はセパレータの流路を通って外部に排出される。
【０００３】
燃料電池内の電気化学反応は、主に電極触媒粒子とプロトン伝導性電解質と反応ガスとが接触する三相界面において生じるので、電極は三相界面を多く有するだけでなく、反応ガスが電極触媒に十分に供給されるようにすると、発電性能の向上が期待できる。
しかしながら、燃料電池を実用化するためには、解決すべき課題が残されている。例えば、燃料電池の発電性能の向上には、燃料電池の内部抵抗を低減させることが有効であり、そのためには、電解質膜と触媒層との界面の接触抵抗を低減することが好ましい。また、電解質膜又は触媒層内電解質に用いられる固体高分子電解質は、一般に、電気伝導度が高くなるほど、水に溶解又は膨潤しやすくなる。そのため、膨潤・収縮サイクルを繰り返すことにより、電解質膜が破損したり、あるいは、触媒層の内部構造が不安定になるという問題がある。
【０００４】
そこでこの問題を解決するために、従来から種々の提案がなされている。
例えば、特許文献１には、電解質膜のスルホン酸基と触媒層内電解質のスルホン酸基とを脱水縮合させた燃料電池が開示されている。
同文献には、電解質膜と触媒層の界面を架橋構造を介して接合すると、電解質膜と触媒層の接触抵抗を低減できる点が記載されている。
【０００５】
また、特許文献２には、ビススルホニルイミド基、スルホニルカルボニルイミド基、又は、ビスカルボニルイミド基で架橋された固体高分子化合物からなる触媒層内電解質を含む膜電極接合体が開示されている。
同文献には、触媒層内電解質として、ビススルホニルイミド基等で架橋された固体高分子化合物を用いると、高湿度条件下又は高温条件下であっても、触媒層の内部構造が安定して保たれる点が記載されている。
【０００６】
さらに、特許文献３には、互いに反応することによってビススルホンイミド基、スルホンカルボンイミド基、ビスカルボンイミド基などのイミド基を生成可能な反応性官能基Ａ、Ｂを備えたモノマーを反応させることにより得られる固体高分子電解質が開示されている。
同文献には、このような方法により、高い電気伝導度を有するデンドリマ型又は架橋ネットワーク型の高分子電解質が得られる点が記載されている。
【０００７】
【特許文献１】特開２００６−３０２７０４号公報
【特許文献２】特開２００３−３４６８１５号広報
【特許文献３】特開２００５−１７４８００号公報
【発明の開示】
【発明が解決しようとする課題】
【０００８】
特許文献１に開示されているように、脱水縮合を用いて電解質膜と触媒層との界面に架橋構造を形成すると、接触抵抗が低減するとされている。しかしながら、この方法は、プロトン伝導を担っているスルホン酸基が架橋構造の形成に使われるため、接合界面のプロトン伝導度を低下させるという問題がある。また、脱水縮合による架橋構造は、燃料電池内の生成水によって加水分解するので、実際の燃料電池作動環境下では不安定である。
また、特許文献２、３に開示されているように、電解質膜又は触媒層内電解質にビススルホニルイミド基などのイミド基からなる架橋構造を導入すると、架橋構造の生成水に対する安定性が向上する。しかしながら、このような架橋構造を電解質膜と触媒層との接合に用いた例は、従来にはない。
【０００９】
本発明が解決しようとする課題は、電解質膜と触媒層の界面の接合強度が高く、接触抵抗も相対的に小さい膜電極接合体を提供することにある。
また、本発明が解決しようとする他の課題は、プロトン伝導度を大きく低下させることなく、電解質膜と触媒層の界面の接合強度の向上及び接触抵抗の低減が可能な膜電極接合体を提供することにある。
さらに、本発明が解決しようとする他の課題は、燃料電池内で生成水が生じても、電解質膜と触媒層の界面の接触抵抗の変動が相対的に小さい膜電極接合体を提供することにある。
【課題を解決するための手段】
【００１０】
上記課題を解決するために本発明に係る膜電極接合体は、
固体高分子電解質を含む電解質膜と、
前記電解質膜の両面に接合された、触媒層内電解質を含む電極とを備え、
前記固体高分子電解質と前記触媒層内電解質との界面の少なくとも一方は、前記固体高分子電解質又は前記触媒層内電解質とは異なるポリマーからなる第３ポリマーにより相互貫入網目構造が導入され、及び／又は、イミド架橋により化学架橋されていることを要旨とする。
【発明の効果】
【００１１】
電解質膜を構成する固体高分子電解質と触媒層に含まれる触媒層内電解質の界面に、第３ポリマーによる相互貫入網目構造又はイミド架橋による化学架橋を導入すると、電解質膜と触媒層の界面の接合強度が高くなり、接触抵抗を低減することができる。また、相互貫入網目構造を形成する際にプロトン伝導性基を消費することはなく、イミド架橋はプロトン伝導性基としても機能するので、相互貫入網目構造又は化学架橋導入に伴うプロトン伝導度の低下は少ない。さらに、第３ポリマー及びイミド架橋は、いずれも水に対して安定であるため、燃料電池作動環境下において生成水が生じても界面の接触抵抗の変動が少ない。
【発明を実施するための最良の形態】
【００１２】
以下、本発明の一実施の形態について詳細に説明する。
［１．  膜電極接合体（１）］
本発明の第１の実施の形態に係る膜電極接合体（ＭＥＡ）は、
固体高分子電解質を含む電解質膜と、
電解質膜の両面に接合された、触媒層内電解質を含む電極とを備え、
固体高分子電解質と触媒層内電解質との界面の少なくとも一方は、第３ポリマーにより相互貫入網目構造が導入されていることを特徴とする。
【００１３】
［１．１  電解質膜］
電解質膜は、固体高分子電解質のみからなる膜でも良く、あるいは、多孔膜、フィブリル繊維などの補強材との複合体からなる膜であっても良い。
【００１４】
電解質膜を構成する固体高分子電解質の材質は、特に限定されるものではなく、種々の材料を用いることができる。
固体高分子電解質としては、具体的には、
（１）高分子鎖のいずれかにスルホン酸基等の酸基が導入されたポリアミド、ポリアセタール、ポリエチレン、ポリプロピレン、アクリル系樹脂、ポリエステル、ポリサルホン、ポリエーテル等、又は、これらの誘導体（脂肪族炭化水素系電解質）、
（２）高分子鎖のいずれかにスルホン酸基等の酸基が導入されたポリスチレン、芳香環を有するポリアミド、ポリアミドイミド、ポリイミド、ポリエステル、ポリサルホン、ポリエーテルイミド、ポリエーテルスルホン、ポリカーボネート等、又は、これらの誘導体（部分芳香族炭化水素系電解質）、
（３）高分子鎖のいずれかにスルホン酸基等の酸基が導入されたポリエーテルエーテルケトン、ポリエーテルケトン、ポリサルホン、ポリエーテルサルホン、ポリイミド、ポリエーテルイミド、ポリフェニレン、ポリフェニレンエーテル、ポリカーボネート、ポリアミド、ポリアミドイミド、ポリエステル、ポリフェニレンサルファイド等、又は、これらの誘導体（全芳香族炭化水素系電解質）、
（４）高分子鎖のいずれかにスルホン酸基等の酸基が導入されたポリスチレン−グラフト−エチレンテトラフルオロエチレン共重合体、ポリスチレン−グラフト−ポリテトラフルオロエチレン等、又は、これらの誘導体（部分フッ素系電解質）、
（５）デュポン社製ナフィオン（登録商標）、旭化成（株）製アシプレックス（登録商標）、旭硝子（株）製フレミオン（登録商標）等、又は、これらの誘導体（全フッ素系電解質）、
（６）後述するイミドネットワークポリマー（ＩＮＰ）、
などがある。
これらの中でも、ＩＮＰは、電解質単体での電気伝導度が高いので、電解質膜を構成する固体高分子電解質として特に好適である。
【００１５】
［１．２  電極］
ＭＥＡを構成する電極は、通常、触媒層と拡散層の二層構造を取るが、触媒層のみによって構成される場合もある。電極が触媒層と拡散層の二層構造を取る場合、電極は、触媒層を介して電解質膜に接合される。
【００１６】
触媒層は、電極反応の反応場となる部分であり、電極触媒又は電極触媒を担持した担体と、その周囲を被覆する触媒層内電解質とを備えている。一般に、電極触媒には、ＭＥＡの使用目的、使用条件等に応じて最適なものが用いられる。固体高分子型燃料電池の場合、電極触媒には、白金、パラジウム、ルテニウム、ロジウム、イリジウム等若しくはこれらの合金、又は、Ｐｔ等の貴金属とコバルト、鉄、ニッケル等の遷移金属元素との合金が用いられる。触媒層に含まれる電極触媒の量は、ＭＥＡの用途、使用条件等に応じて最適な量が選択される。
【００１７】
触媒担体は、微粒の電極触媒を担持すると同時に、触媒層における電子の授受を行うためのものである。触媒担体には、一般に、カーボン、活性炭、フラーレン、カーボンナノフォーン、カーボンナノチューブ等が用いられる。触媒担体表面への電極触媒の担持量は、電極触媒及び触媒担体の材質、ＭＥＡの用途、使用条件等に応じて最適な担持量が選択される。
【００１８】
触媒層内電解質は、固体高分子電解質膜と電極との間でプロトンの授受を行うためのものである。触媒層内電解質には、通常、電解質膜を構成する固体高分子電解質と同一の材料が用いられるが、異なる材料を用いても良い。触媒層内電解質の量は、ＭＥＡの用途、使用条件等に応じて最適な量が選択される。
【００１９】
拡散層は、触媒層との間で電子の授受を行うと同時に、反応ガスを触媒層に供給するためのものである。拡散層には、一般に、カーボンペーパ、カーボンクロス等が用いられる。また、撥水性を高めるために、カーボンペーパ等の表面に、ポリテトラフルオロエチレン等の撥水性高分子の粉末とカーボンの粉末との混合物（撥水層）をコーティングしたものを拡散層として用いても良い。
【００２０】
［１．３  第３ポリマー］
第３ポリマーとは、電解質膜を構成する固体高分子電解質又は触媒層内電解質とは異なるポリマーをいう。
電解質膜と電極の界面に第３ポリマーを導入する方法には、
（１）  固体高分子電解質の少なくとも界面近傍と、触媒層内電解質の少なくとも界面近傍に第３ポリマーを形成可能な第３モノマーを導入し、電解質膜と電極との接合時又は接合後に、第３モノマーを重合させる方法、
（２）  固体高分子電解質の少なくとも界面近傍及び／又は触媒層内電解質の少なくとも界面近傍に第３ポリマーを導入し、電解質膜と電極とを接合する方法、
などがある。
ここで、「界面近傍」とは、第３ポリマーと固体高分子電解質又は触媒層内電解質との間で分子の絡み合いが生ずる領域をいう。第３ポリマーは、少なくとも電解質膜と触媒層の界面を跨ぐように導入されていれば良いが、電解質膜又は触媒層の全体に導入されていても良い。このような第３ポリマーと固体高分子電解質又は触媒層内電解質との間の分子の絡み合い（相互貫入網目構造）は、いずれか一方の電極と電解質膜との界面に形成されていても良く、あるいは、双方の電極と電解質膜との界面に形成されていても良い。
【００２１】
第３ポリマーとしては、具体的には、
（１）  ナフィオン（登録商標）などのフッ素系の酸性ポリマー、
（２）  スルホン化ポリエーテルエーテルケトン（Ｓ−ＰＥＥＫ）、スルホン化ポリエーテルスルホン（Ｓ−ＰＥＳ）、ポリアクリルアミドメチルプロパンスルホン酸（ＰＡＭＰＳ）などの炭化水素系の酸性ポリマー、
（３）  ビニルピリジンポリマー、ポリベンズイミダゾールなどの炭化水素系の塩基性ポリマー、
（４）  メタロキサンポリマー（例えば、シロキサンポリマー）などの無機系の非電解質ポリマー、
（５）  ＰＡＡｍ系ポリマーなどの炭化水素系の非電解質ポリマー、
などがある。界面近傍には、これらのいずれか１種の異種ポリマーが含まれていても良く、あるいは、２種以上が含まれていても良い。
【００２２】
フッ素系の酸性ポリマーを形成するための第３モノマーとしては、例えば、ナフィオン（登録商標）モノマー、トリフルオロエチレンスルホニルクロライド、パーフルオロプロピレンスルホニルフルオライドなどがある。
炭化水素系の酸性ポリマーを形成するための第３モノマーとしては、例えば、２−アクリルアミド−２−メチルプロパンスルホン酸などがある。
炭化水素系の塩基性ポリマーを形成するための第３モノマーとしては、例えば、４−ビニルピリジンなどがある。
炭化水素系の非電解質ポリマーを形成するための第３モノマーとしては、例えば、メタクリルアミドなどがある。
【００２３】
界面への第３ポリマーの導入量は、目的に応じて選択することができる。一般に、界面への第３ポリマーの導入量が多くなるほど、電解質膜／電極界面の強度が増大し、かつ、接触抵抗も低減することができる。また、第３ポリマーが非電解質である場合、第３ポリマーの導入量が多くなるほど、界面の電気伝導度は低下するが、第３ポリマーが電解質である場合には、界面での電気伝導度の低下を抑制することができる。
【００２４】
［２．  膜電極接合体の製造方法（１）］
［２．１  モノマー含浸法］
第３モノマーを出発原料に用いたＭＥＡは、以下のようにして製造することができる。すなわち、まず、電解質膜を構成する固体高分子電解質に第３モノマーを導入する。
固体高分子電解質に第３モノマーを導入する方法には、
（１）  固体高分子電解質と第３モノマー（及び、必要に応じて、フィブリル繊維などの補強材）とを適当な溶媒に溶解又は分散させ、この溶液を適当な基板表面に塗布、又は、多孔膜の細孔内に充填し、溶媒を除去して電解質膜を製造する方法、
（２）  電解質膜（補強材を含んでいても良い）を製造した後、第３モノマーを溶解又は分散させた溶液を電解質膜に含浸させる方法、
などがある。
【００２５】
次に、触媒層内電解質に第３モノマーを導入する。
触媒層内電解質に第３モノマーを導入する方法には、
（１）  Ｐｔ／Ｃのような電極触媒と触媒層内電解質を分散させた溶液（触媒インク）に、第３モノマーを加え、触媒インクを適当な基板（例えば、ポリテトラフルオロエチレンシート、上述の方法で作製した電解質膜など。以下、同じ。）表面に塗布して触媒層を製造する方法、
（２）  第３モノマーを含まない触媒インクを適当な基板表面に塗布して触媒層を製造し、第３モノマーを溶解又は分散させた溶液を触媒層に含浸させる方法、
などがある。
【００２６】
次に、得られた電解質膜と触媒層とを重ね合わせ、ホットプレスする。ホットプレス時に第３モノマーの重合が進行しない場合には、ホットプレス後に、さらに第３モノマーの重合処理（例えば、加熱処理）を行う。ホットプレス及び重合処理後、必要に応じて酸基のプロトン化を行うと、本実施の形態に係るＭＥＡが得られる。
【００２７】
［２．２  ポリマー含浸法］
第３ポリマーを出発原料に用いたＭＥＡは、以下のようにして製造することができる。すなわち、まず、電解質膜を構成する固体高分子電解質又は触媒層内電解質の少なくとも一方に第３ポリマーを導入する。
固体高分子電解質に第３ポリマーを導入する方法には、
（１）  固体高分子電解質と第３ポリマー（及び、必要に応じて、フィブリル繊維などの補強材）とを適当な溶媒に溶解又は分散させ、この溶液を適当な基板表面に塗布、又は、多孔膜の細孔内に充填し、溶媒を除去する方法、
（２）  電解質膜（補強材を含んでいても良い）を製造した後、第３ポリマーを溶解又は分散させた溶液を電解質膜に含浸させる方法、
などがある。
【００２８】
触媒層内電解質に第３ポリマーを導入する方法には、
（１）  Ｐｔ／Ｃのような電極触媒と触媒層内電解質を分散させた溶液（触媒インク）に、第３ポリマーを加え、触媒インクを適当な基板（例えば、ポリテトラフルオロエチレンシート、上述の方法で作製した電解質膜など）表面に塗布する方法、
（２）  第３ポリマーを含まない触媒インクを適当な基板表面に塗布して触媒層を製造し、第３ポリマーを溶解又は分散させた溶液を触媒層に含浸させる方法、
などがある。
【００２９】
次に、電解質膜又は触媒層の少なくとも一方に第３ポリマーを導入した後、両者を重ね合わせ、ホットプレスする。ホットプレス後、必要に応じて酸基のプロトン化を行うと、本実施の形態に係るＭＥＡが得られる。
【００３０】
［３．  膜電極接合体（２）］
本発明の第２の実施の形態に係る膜電極接合体（ＭＥＡ）は、
固体高分子電解質を含む電解質膜と、
電解質膜の両面に接合された、触媒層内電解質を含む電極とを備え、
固体高分子電解質と触媒層内電解質との界面の少なくとも一方は、イミド架橋により化学架橋されていることを特徴とする。
【００３１】
［３．１  電解質膜］
電解質膜の詳細は、第１の実施の形態と同様であるので、説明を省略する。
［３．２  電極］
電極の詳細は、第１の実施の形態と同様であるので、説明を省略する。
【００３２】
［３．３  イミド架橋］
イミド架橋とは、ビススルホニルイミド基（−ＳＯ2ＮＨＳＯ2−）、スルホニルカルボニルイミド基（−ＳＯ2ＮＨＣＯ−）、ビスカルボニルイミド基（−ＣＯＮＨＣＯ−）などのイミド基を含む架橋をいう。
電解質膜と電極の界面にイミド架橋を形成する方法には、
（１）  固体高分子電解質の少なくとも表面に反応性官能基Ａを導入し、触媒層内電解質の少なくとも表面に、反応性官能基Ａと反応することによってイミド架橋を形成することが可能な反応性官能基Ｂを導入し、電解質膜と電極の接合時又は接合後に、反応性官能基Ａと反応性官能基Ｂとを反応させる方法、
（２）  固体高分子電解質の少なくとも表面に反応性官能基Ａ及び／又は反応性官能基Ｂを導入し、触媒層内電解質の少なくとも表面に、反応性官能基Ａ及び／又は反応性官能基Ｂを導入し、電解質膜と電極の間に反応性官能基Ａ及び／又は反応性官能基Ｂを有する架橋剤を介在させ、電解質膜と電極の接合時又は接合後に、反応性官能基Ａと反応性官能基Ｂとを反応させる方法、
などがある。
反応性官能基Ａ、Ｂは、固体高分子電解質及び触媒層内電解質の表面近傍（界面近傍）に導入されていれば良いが、電解質膜及び触媒層の全体に導入されていても良い。このようなイミド架橋は、いずれか一方の電極と電解質膜との界面に形成されていても良く、あるいは、双方の電極と電解質膜との界面に形成されていても良い。
【００３３】
イミド架橋を形成可能な反応性官能基Ａ及び反応性官能基Ｂとしては、種々の組み合わせがある。中でも、反応性官能基Ａが、−ＳＯ2Ｘ、又は−ＣＯＸ（但し、Ｘは、Ｆ、Ｃｌ、Ｂｒ、Ｉ、又はＯＨ）（以下、これらを「ハライド系官能基」という）からなり、反応性官能基Ｂが、−ＳＯ2ＮＺ1Ｚ2、又は−ＣＯＮＺ1Ｚ2（但し、Ｚ1、Ｚ2は、それぞれ、Ｈ、Ｍ、又はＳｉＭｅ3。Ｍは、金属イオン。）（以下、これらを「イミド系官能基」という）からなる組み合わせ、又は、その逆が好ましい。また、金属イオンＭは、Ｌｉ、Ｋ、Ｎａ等の１価の金属イオンが好ましい。
【００３４】
ハライド系官能基とイミド系官能基の組み合わせは、官能基変換を加えることなく、直接反応させることが容易である場合が多いので、反応性官能基Ａ及び反応性官能基Ｂの組み合わせとして特に好適である。また、これらの官能基は、未反応のまま残った場合であっても、適当な処理を施すことによって、スルホン酸基又はカルボン酸基に変換できるので、高い電気伝導度を有する電解質膜又は触媒層内電解質が得られる。
【００３５】
また、ハライド系官能基の中でも、ＸがＦ、Ｃｌ、Ｂｒ又はＩからなるものは、高い反応性を有しているので、反応性官能基Ａ又は反応性官能基Ｂとして好適である。さらに、イミド系官能基の中でも、（Ｚ1、Ｚ2）の組み合わせが、（Ｈ、Ｈ）、（Ｈ、Ｍ）、（ＳｉＭｅ3、Ｍ）、又は、（Ｈ、ＳｉＭｅ3）からなるものは、高い反応性を有しているので、反応性官能基Ａ又は反応性官能基Ｂとして好適である。
【００３６】
架橋剤は、２個以上の反応性官能基を備えているものであれば良い。後述するイミド架橋型電解質を製造するための各種モノマは、いずれも界面にイミド架橋を形成するための架橋剤として用いることができる。
【００３７】
界面へのイミド架橋の導入量は、目的に応じて選択することができる。一般に、界面へのイミド架橋の導入量が多くなるほど、電解質膜／電極界面の強度が増大し、かつ、接触抵抗も低減することができる。また、イミド架橋の導入量が多くなるほど、界面近傍のプロトン伝導性基は消費されるが、イミド架橋の両端がフルオロカーボン構造である場合には、イミド基は超強酸基として機能するので、界面での電気伝導度の低下を抑制することができる。
【００３８】
［４．  膜電極接合体の製造方法（２）］
反応性官能基を用いたイミド架橋は、以下のようにして形成することができる。すなわち、まず、電解質膜を構成する固体高分子電解質の少なくとも表面に反応性官能基Ａ及び／又は反応性官能基Ｂを導入する。
固体高分子電解質の表面に反応性官能基を導入する方法には、
（１）  反応性官能基（例えば、スルホニルフロライド基）を備えた固体高分子電解質を用いて電解質膜を製造する方法、
（２）  電解質膜を製造した後、表面の酸基又はその前駆体を反応性官能基に変換する方法（例えば、表面のスルホニルフロライド基にアンモニアを反応させて、スルホニルアミド基に変換する方法）、
などがある。
後述するイミドネットワークポリマーは、その性質上、少なくとも表面に未反応の反応性官能基Ａ、Ｂ、又は、これらの誘導体を持つ。
【００３９】
次に、触媒層内電解質の表面に反応性官能基Ａ及び／又は反応性官能基Ｂを導入する。
触媒層内電解質に反応性官能基を導入する方法には、
（１）  Ｐｔ／Ｃのような電極触媒と、反応性官能基（例えば、スルホニルアミド基）を備えた触媒層内電解質とを分散させた溶液（触媒インク）を適当な基板（例えば、ポリテトラフルオロエチレンシート、上述の方法で作製した電解質膜など）表面に塗布して触媒層を製造する方法、
（２）  触媒層を製造した後、表面の酸基又はその前駆体を反応性官能基に変換する方法（例えば、表面のスルホニルフロライド基にアンモニアを反応させる方法）、
などがある。
【００４０】
次に、得られた電解質膜と触媒層とを重ね合わせ、ホットプレスする。
例えば、電解質膜の表面に反応性官能基Ａを導入し、電極表面に反応性官能基Ｂを導入した場合、両者を直接、ホットプレスしても良い。あるいは、両者の界面に、少なくとも１個の反応性官能基Ａと少なくとも１個の反応性官能基Ｂを備えた架橋剤を共存させた状態で、両者をホットプレスしても良い。
また、例えば、電解質膜の表面及び電極表面の双方に反応性官能基Ａを導入した場合、両者の界面に、２個以上の反応性官能基Ｂを備えた架橋剤を介在させた状態で、両者をホットプレスする。
ホットプレス時に反応性官能基Ａ、Ｂの反応が進行しない場合には、ホットプレス後にこれらを架橋反応させる。反応性官能基Ａ、Ｂを架橋反応させる場合、界面にトリエチルアミンガスのような塩基を介在させると、反応を促進させることができる。ホットプレス及び架橋反応後、必要に応じて酸基のプロトン化を行うと、本実施の形態に係るＭＥＡが得られる。
【００４１】
［５．  イミドネットワークポリマー（ＩＮＰ）］
イミドネットワークポリマー（ＩＮＰ）とは、所定の条件を満たすモノマを反応させることにより得られるものからなる。
【００４２】
［５．１  ＩＮＰ（１）］
ＩＮＰの第１の具体例は、所定の条件を満たす１種又は２種以上の第１モノマと、１種又は２種以上の第２モノマとを反応させることにより得られるものからなる。
【００４３】
［５．１．１  第１モノマ及び第２モノマ］
本発明において、「第１モノマ」とは、分子量が１００００以下であって、１分子内にｎ個（ｎ≧２）の反応性官能基Ａ及び／又反応性官能基Ｂを含むものを言う。
また、「第２モノマ」とは、分子量が１００００以下であって、１分子内にｍ個（ｍ≧３、ｍ≠ｎ）の反応性官能基Ａ及び／又は反応性官能基Ｂを含むものを言う。
さらに、「反応性官能基Ａ」及び「反応性官能基Ｂ」とは、これらの反応によって、ビススルホンイミド基（−ＳＯ2ＮＨＳＯ2−）、スルホンカルボンイミド基（−ＳＯ2ＮＨＣＯ−）、又はビスカルボンイミド基（−ＣＯＮＨＣＯ−）（以下、これらを総称して「イミド基」という）を形成することが可能な官能基を言う。
【００４４】
第１モノマ及び第２モノマの分子量は、特に限定されるものではなく、電解質に要求される特性、用途等に応じて、最適な値を選択する。一般に、第１モノマ及び／又は第２モノマの分子量が小さくなるほど、架橋密度が高く、かつ、電気伝導度も高い電解質が得られる。一方、第１モノマ及び／又は第２モノマの分子量が大きくなるほど、柔軟性に富んだ電解質が得られる。但し、第１モノマ及び／又は第２モノマの分子量が大きくなりすぎると、高い架橋密度と、高い電気伝導度の双方を同時に達成するのが困難になる。そのため、第１モノマ及び第２モノマには、それぞれ、分子量が１００００以下のものを用いるのが好ましい。
【００４５】
例えば、ＩＮＰを固体高分子型燃料電池の電解質膜として用いる場合、第１モノマ及び第２モノマの分子量は、それぞれ、１３０以上１００００以下が好ましく、さらに好ましくは、１３０以上７０００以下である。
【００４６】
また、例えば、ＩＮＰを固体高分子型燃料電池の触媒層内電解質として用いる場合、第１モノマ及び第２モノマの分子量は、それぞれ、１３０以上１００００以下が好ましく、さらに好ましくは、１３０以上７０００以下である。
【００４７】
第１モノマ及び第２モノマに含まれる反応性官能基Ａ及び反応性官能基Ｂは、これらを直接反応させることにより、又は、適当な官能基変換を加えた後に反応させることによって、結果的にイミド基を形成可能なものであれば良い。
【００４８】
このような反応性官能基Ａ及び反応性官能基Ｂとしては、種々の組み合わせがある。中でも、反応性官能基Ａが、−ＳＯ2Ｘ、又は−ＣＯＸ（但し、Ｘは、Ｆ、Ｃｌ、Ｂｒ、I、又はＯＨ）（以下、これらを「ハライド系官能基」という）からなり、反応性官能基Ｂが、−ＳＯ2ＮＺ1Ｚ2、又は−ＣＯＮＺ1Ｚ2（但し、Ｚ1、Ｚ2は、それぞれ、Ｈ、Ｍ、又はＳｉＭｅ3。Ｍは、金属イオン。）（以下、これらを「イミド系官能基」という）からなる組み合わせ、又は、その逆が好ましい。また、金属イオンＭは、Ｌｉ、Ｋ、Ｎａ等の１価の金属イオンが好ましい。
【００４９】
ハライド系官能基とイミド系官能基の組み合わせは、官能基変換を加えることなく、直接反応させることが容易である場合が多いので、反応性官能基Ａ及び反応性官能基Ｂの組み合わせとして特に好適である。また、これらの官能基は、未反応のまま残った場合であっても、適当な処理を施すことによって、スルホン酸基又はカルボン酸基に変換できるので、高い電気伝導度を有する複合電解質が得られる。
【００５０】
また、ハライド系官能基の中でも、ＸがＦ、Ｃｌ、Ｂｒ又はＩからなるものは、高い反応性を有しているので、反応性官能基Ａ又は反応性官能基Ｂとして好適である。さらに、イミド系官能基の中でも、（Ｚ1、Ｚ2）の組み合わせが、（Ｈ、Ｈ）、（Ｈ、Ｍ）、（ＳｉＭｅ3、Ｍ）、又は、（Ｈ、ＳｉＭｅ3）からなるものは、高い反応性を有しているので、反応性官能基Ａ又は反応性官能基Ｂとして好適である。
【００５１】
１分子の第１モノマに含まれる反応性官能基Ａ及び反応性官能基Ｂの総個数ｎは、２個以上であれば良い。一方、１分子の第２モノマに含まれる反応性官能基Ａ及び反応性官能基Ｂの総個数ｍは、３個以上であって、第１モノマ中の官能基の総個数ｎとは異なるもの（ｍ≠ｎ）であればよい。
【００５２】
また、第１モノマは、反応性官能基Ａ又は反応性官能基Ｂのいずれか一方のみが含まれるものであっても良く、あるいは、双方が含まれるものであっても良い。また、第１モノマに２個以上の反応性官能基Ａ（又は、反応性官能基Ｂ）が含まれる場合、これらの反応性官能基Ａ（又は、反応性官能基Ｂ）は、同一種類の官能基（例えば、−ＳＯ2Ｘのみ）であっても良く、あるいは、異なる種類の官能基（例えば、−ＳＯ2Ｘと−ＣＯＸの組み合わせ）であっても良い。この点は、第２モノマも同様である。
【００５３】
このような第１モノマ及び第２モノマとしては、種々のモノマがある。中でも、次に示すモノマ（１）からモノマ（８）、及び、モノマ（９）からモノマ（１８）は、第１モノマとして好適である。また、モノマ（５）からモノマ（８）、及び、モノマ（１５）からモノマ（１８）は、第２モノマとして好適である。さらに、これらのモノマの内、その分子内にＣ−Ｈ結合を含まないものは、高分子鎖がパーフルオロ骨格となり、電気伝導度が高く、かつ、耐熱性及び耐酸化性に優れた電解質が得られるので、特に好適である。
【００５４】
【化１】
0005309644.tif 000002
【００５５】
【化２】
0005309644.tif 000003
【００５６】
なお、モノマ（１５）において、「Ｙ1＝Ｙ2＝Ｙ3以外の組み合わせ」とは、Ｙ1＝Ｙ2≠Ｙ3である場合、Ｙ1＝Ｙ3≠Ｙ2である場合、Ｙ1≠Ｙ2＝Ｙ3である場合、Ｙ1≠Ｙ2≠Ｙ3である場合等をいう。
また、モノマ（１６）〜（１８）において、「Ｐ1＝Ｐ2＝Ｐ3＝Ｐ4以外の組み合わせ」とは、Ｐ1＝Ｐ2＝Ｐ3≠Ｐ4である場合、Ｐ1＝Ｐ2＝Ｐ4≠Ｐ3である場合、Ｐ1＝Ｐ3＝Ｐ4≠Ｐ2である場合、Ｐ1≠Ｐ2＝Ｐ3＝Ｐ4である場合、Ｐ1＝Ｐ2≠Ｐ3≠Ｐ4である場合、Ｐ1＝Ｐ3≠Ｐ2≠Ｐ4である場合、Ｐ1＝Ｐ4≠Ｐ2≠Ｐ3である場合、Ｐ1≠Ｐ2≠Ｐ3＝Ｐ4である場合、Ｐ1≠Ｐ2≠Ｐ3≠Ｐ4である場合等をいう。
また、モノマ（１７）において、中央部の繰り返し単位「−(ＣＦ2ＣＦＰ2)B−」中のＢが２以上であるときには、各官能基Ｐ2は、それぞれ、互いに同一の官能基であっても良く、あるいは、異なる官能基の組み合わせであっても良い。
【００５７】
これ以外の第１モノマ及び第２モノマとしては、例えば、ナフィオンモノマ、及び、次に示すモノマ（Ａ）〜（Ｆ）から選ばれる２個〜１５個の化合物からなる分子量が１００００以下のオリゴマ、又はこれらの誘導体などがある。
【００５８】
【化３】
0005309644.tif 000004
【００５９】
［５．１．２  反応性官能基の数］
上述した第１モノマ及び第２モノマを反応させた場合、反応性官能基の数に応じて、高分子鎖が放射状に伸びた「デンドリマ型」のＩＮＰ、又は、イミド基を介して高分子鎖が架橋している「架橋ネットワーク型」のＩＮＰが得られる。
デンドリマ型又は架橋ネットワーク型のＩＮＰを合成するためには、１種又は２種以上の第１モノマ及び１種又は２種以上の第２モノマは、これらのいずれかに、少なくとも１個の反応性官能基Ａと、少なくとも１個の反応性官能基Ｂとを含む必要がある。
また、架橋ネットワーク型のＩＮＰを合成するためには、１種又は２種以上の第１モノマ及び１種又は２種以上の第２モノマは、これらのいずれかに、少なくとも２個の反応性官能基Ａと、少なくとも２個の反応性官能基Ｂとを含む必要がある。
【００６０】
［（１）  具体例１］
例えば、第１モノマとして、２個のイミド系官能基（Ａ）を持つ２官能モノマ（例えば、上述したモノマ（１）又は（２）。以下、これを「ＡＡ」と略記する。）を用い、第２モノマとして、２個のイミド系官能基（Ａ）と１個のハライド系官能基（Ｂ）を持つ３官能モノマ（例えば、上述したモノマ（１５）。以下、これを「ＡＡＢ」と略記する。）を用いた場合、これらを反応させると、２官能モノマＡＡの両端に３官能モノマＡＡＢが結合し、「ＡＡＢ−ＡＡ−ＢＡＡ」という構造を有するオリゴマが得られる。この場合、２官能モノマＡＡと３官能モノマＡＡＢの結合点には、合計２個のイミド基（「Ｂ−Ａ」及び「Ａ−Ｂ」）が形成される。
【００６１】
反応をさらに続行させると、オリゴマの端部にあるいずれかのイミド系官能基（Ａ）に、３官能モノマＡＡＢのハライド系官能基（Ｂ）が結合し、結合点には、新たにイミド基（Ａ−Ｂ）が形成される。以下、このような反応を順次繰り返すことにより、２官能モノマＡＡを中心として、高分子鎖が放射状に成長したデンドリマ型のＩＮＰを形成することができる。
【００６２】
［（２）  具体例２］
例えば、第１モノマとして、１個のイミド系官能基（Ａ）と１個のハライド系官能基（Ｂ）とを持つ２官能モノマ（例えば、上述したモノマ（９）〜（１４）。以下、これを「ＡＢ」と略記する。）を用い、第２モノマとして、３個のハライド系官能基（Ｂ）を持つ３官能モノマ（例えば、上述したモノマ（５）。以下、これを「ＢＢＢ」と略記する。）を用いた場合、これらを反応させることによって、「ＢＡ−ＢＢ(ＡＢ）Ｂ−ＡＢ」という構造を有するオリゴマが得られる。
【００６３】
反応をさらに続行させると、オリゴマの端部にあるいずれかのハライド系官能基（Ｂ）に、２官能モノマＡＢのイミド系官能基（Ａ）が結合し、結合点には、新たにイミド基（Ａ−Ｂ）が形成される。以下、このような反応を順次繰り返すことにより、３官能モノマＢＢＢを中心として、高分子鎖が放射状に成長したデンドリマ型のＩＮＰを形成することができる。
【００６４】
［（３）  具体例３］
例えば、第１モノマとして、２個のイミド系官能基（Ａ）を有する２官能モノマＡＡを用い、第２モノマとして、３個のハライド系官能基（Ｂ）を有する３官能モノマＢＢＢを用いた場合、これらを反応させると、「ＡＡ−ＢＢ（ＡＡ）Ｂ−ＡＡ」という構造を有するオリゴマが得られる。
【００６５】
反応をさらに続行させると、オリゴマの端部にあるいずれかのイミド系官能基（Ａ）に、３官能モノマＢＢＢ及び２官能モノマＡＡがこの順で結合し、結合点には、それぞれ、新たにイミド基（Ａ−Ｂ）が形成される。以下、このような反応を順次繰り返すことにより、成長した高分子鎖が２官能モノマＡＡを介して相互に架橋された架橋ネットワーク型のＩＮＰが得られる。
【００６６】
［（４）  具体例４］
例えば、第１モノマとして、２個のイミド系官能基（Ａ）を有する２官能モノマＡＡを用い、第２モノマとして、１個のイミド系官能基（Ａ）と２個のハライド系官能基（Ｂ）を有する３官能モノマＢＡＢ（例えば、上述したモノマ（１５））を用いた場合、これらを反応させると、「ＡＡ−ＢＡＢ−ＡＡ」という構造を有するオリゴマが得られる。
【００６７】
反応をさらに続行させると、オリゴマの端部又は中央にあるいずれかのイミド系官能基（Ａ）に、新たに３官能モノマＢＡＢのハライド系官能基（Ｂ）が結合し、結合点には、新たにイミド基（Ａ−Ｂ）が形成される。さらに、オリゴマの端部に残ったハライド系官能基（Ｂ）には、さらに、新たな３官能モノマＢＡＢ又は２官能モノマＡＡのイミド系官能基（Ａ）が結合し、結合点には、新たにイミド基（Ａ−Ｂ）が形成される。以下、このような反応を順次繰り返すことにより、成長した高分子鎖が２官能モノマＡＡを介して相互に架橋された架橋ネットワーク型のＩＮＰが得られる。
【００６８】
［（５）  具体例５］
例えば、第１モノマとして、１個のイミド系官能基（Ａ）と１個のハライド系官能基（Ｂ）を有する２官能モノマＡＢを用い、第２モノマとして、１個のイミド系官能基（Ａ）と２個のハライド系官能基（Ｂ）を有する３官能モノマＢＡＢを用いた場合、これらを反応させると、「ＢＡ−ＢＡＢ−ＡＢ」という構造を有するオリゴマが得られる。
【００６９】
反応をさらに続行させると、オリゴマの端部にあるいずれかのハライド系官能基（Ｂ）には、２官能モノマＡＢ又は３官能モノマＢＡＢのイミド系官能基（Ａ）が結合し、結合点には、新たにイミド基（Ａ−Ｂ）が形成される。また、オリゴマの端部にあるいずれかのイミド系官能基（Ａ）には、２官能モノマＡＢ又は３官能モノマＢＡＢのハライド系官能基（Ｂ）が結合し、結合点には、新たにイミド基（Ａ−Ｂ）が形成される。以下、このような反応を順次繰り返すことにより、成長した高分子鎖が２官能モノマＡＢによって相互に架橋された架橋ネットワーク型のＩＮＰが得られる。
【００７０】
［（６）  具体例６］
例えば、第１モノマとして、１個のイミド系官能基（Ａ）と１個のハライド系官能基（Ｂ）を有する２官能モノマＡＢを用い、第２モノマとして、３個のイミド系官能基（Ａ）を有する３官能モノマＡＡＡ（例えば、上述したモノマ（５））及び３個のハライド系官能基を有する３官能モノマＢＢＢを用いた場合、これらを反応させると、まず、３官能モノマＡＡＡと２官能モノマＡＢが反応し、「ＡＢ−ＡＡ（ＢＡ）Ａ−ＢＡ」という構造を有するオリゴマが得られる。
【００７１】
反応をさらに続行させると、オリゴマの端部にあるいずれかのイミド系官能基（Ａ）に、まず、３官能モノマＢＢＢ又は２官能モノマＢＡが結合し、結合点には、それぞれ、新たにイミド基（Ａ−Ｂ）が形成される。次いで、その端部にあるハライド系官能基（Ｂ）には、さらに３官能モノマＡＡＡ又は２官能モノマＡＢが結合し、また、イミド系官能基（Ａ）には、さらに３官能モノマＢＢＢ又は２官能モノマＢＡが結合し、結合点には、それぞれ、新たにイミド基（Ａ−Ｂ）が形成される。以下、このような反応を順次繰り返すことにより、成長した高分子鎖が相互に架橋された架橋ネットワーク型のＩＮＰが得られる。
【００７２】
［（７）  具体例７］
例えば、第１モノマとして、２個のイミド系官能基（Ａ）を有する２官能モノマＡＡ及び２個のハライド系官能基（Ｂ）を有する２官能モノマＢＢを用い、第２モノマとして、３個のハライド系官能基（Ｂ）を有する３官能モノマＢＢＢを用いた場合、これらを反応させると、まず、３官能モノマＢＢＢと２官能モノマＡＡが反応し、「ＡＡ−ＢＢ（ＡＡ）Ｂ−ＡＡ」という構造を有するオリゴマが得られる。
【００７３】
反応をさらに続行させると、オリゴマの端部にあるいずれかのイミド系官能基（Ａ）に、まず、３官能モノマＢＢＢ又は２官能モノマＢＢが結合し、結合点には、それぞれ、新たにイミド基（Ａ−Ｂ）が形成される。次いで、その端部にあるハライド系官能基（Ｂ）には、さらに２官能モノマＡＡが結合し、結合点には、それぞれ、新たにイミド基（Ａ−Ｂ）が形成される。以下、このような反応を順次繰り返すことにより、成長した高分子鎖が相互に架橋された架橋ネットワーク型のＩＮＰが得られる。
【００７４】
［（８）  具体例８］
４個以上の反応性官能基を持つモノマを用いて合成する場合も同様であり、種類の異なる複数個のモノマのいずれかに、少なくとも１個の反応性官能基Ａと、少なくとも１個の反応性官能基Ｂとを含む場合には、高分子鎖が放射状に成長したデンドリマ型のＩＮＰが得られる。
また、種類の異なる複数個のモノマのいずれかに、少なくとも２個の反応性官能基Ａと、少なくとも２個の反応性官能基Ｂとを含む場合には、高分子鎖が相互に架橋された架橋ネットワーク型のＩＮＰが得られる。
【００７５】
［５．１．３  配合比率］
１種又は２種以上の第１モノマと１種又は２種以上の第２モノマの配合比率は、合成されるＩＮＰの形態、用途、要求特性等に応じて最適な比率を選択する。例えば、デンドリマ型のＩＮＰを合成する場合、デンドリマの核となるモノマに対して、高分子鎖を構成するモノマの比率を相対的に多くするのが好ましい。
【００７６】
一般に、高分子鎖を構成するモノマの比率が多くなるほど、デンドリマの分子量を大きくすることができる。但し、高分子鎖を構成するモノマの比率が大きくなりすぎると、高分子量のＩＮＰが得られない（分子量が上がらない）ので好ましくない。具体的には、デンドリマの核となるモノマ１モルに対して、高分子鎖を構成するモノマの比率は、１０モル以上７００モル以下が好ましく、さらに好ましくは、３０モル以上３００モル以下である。これらデンドリマは、例えば、末端基が反応性官能基Ａのものと、反応性官能基Ｂのものとを互いにさらに反応させて、架橋ネットワーク型とすることもできる。
【００７７】
一方、架橋ネットワーク型のＩＮＰを合成する場合、第１モノマ及び第２モノマに含まれる反応性官能基Ａのモル数と、反応性官能基Ｂのモル数とが同一となるように第１モノマ及び第２モノマを配合すると、理想的には、すべての反応性官能基Ａ及び反応性官能基Ｂからイミド基を生成することができる。
【００７８】
しかしながら、これらに含まれる反応性官能基Ａと反応性官能基Ｂのモル数は、完全に同数である必要はなく、いずれか一方に過不足があっても良い。これは、いずれか一方に過不足があっても、高分子鎖中に未反応の反応性官能基Ａ又は反応性官能基Ｂがそのまま残るか、あるいは、ネットワーク状に架橋したＩＮＰの周囲に直鎖状又は分岐状の高分子鎖が放射状に成長するだけと考えられるためである。
【００７９】
但し、反応性官能基Ａと反応性官能基Ｂの比率が理論値から大きく乖離すると、ＩＮＰ内部に未反応のモノマ又は低分子量のオリゴマが残留し、使用中にこれらのモノマ又はオリゴマが溶出するおそれがあるので好ましくない。従って、ＩＮＰを合成する場合において、配合比は、いわゆるゲル化理論に従うのが良い。
【００８０】
枝分かれ単位が２官能性モノマを経てつぎの枝分かれモノマに結合する確率をαとすると、（１−α）は分枝から出たある鎖がその先さらに分枝を通って伸びていない確率である。したがって枝分かれ点が３官能ならα＞１／２、もし枝分かれ点がｆ官能性ならα＞１／（ｆ−１）の場合分子は無限に続く。ちょうど無限網目ができはじめたゲル化点でのαをα0とすると、
α0＝１／（ｆ−１）
である。いま一方がｆ官能性と２官能性モノマの混合物、他方が２官能性モノマのみとする。たとえば、ｆ＝３なら、ＡＡＡや、ＡＡ、ＢＢの反応により両端が枝分かれした下記のような鎖、
【００８１】
【化４】
0005309644.tif 000005
【００８２】
ができるが、その生成確率とモノマの反応率の関係を考えてみる。Ａの初期濃度[Ａ]0中のｆ官能性モノマに属するものの分率をρとする。ＡおよびＢの官能基の反応率がｐA、ｐBとなった段階では、上記のような両端がｆ官能性モノマに結合した鎖のできる確率は、
ｐA{ｐB(１−ρ)ｐA}nｐBρ    （ｎ＝０〜∞）
になり、したがってｎに無関係に任意の鎖の両端が枝分かれ点につながった確率、すなわちαは、
【００８３】
【数１】
0005309644.tif 000006
【００８４】
になる。反応系のはじめのＡおよびＢの官能基濃度比をγとすると、ｐB＝γｐAで、この式を上式に入れて、
α＝γｐA2ρ／{１−γｐA2(１−ρ)}＝ｐB2ρ／{γ−ｐB2(１−ρ)}
が誘導される。したがって、ｐA、ｐBを実測してαを求めることができるし、ゲル化点では、α0＝１／(ｆ−１)であるから、γ、ρが既知であればゲル化点のｐAまたはｐBが予測できる。（高分子学会編、「高分子科学の基礎」、ｐ２５０〜２５１、東京化学同人（１９７８）参照。）
【００８５】
例えば、３官能モノマＡＡＡと、２官能モノマＢＢからＩＮＰを合成する場合には、反応率が１と仮定すると、１モルの反応性官能基Ａに対して反応性官能基Ｂの比率が０．５モル以上２モル以下となるように、第１モノマ及び第２モノマを配合するのが好ましい。１モルの反応性官能基Ａに対する反応性官能基Ｂの比率は、さらに好ましくは、０．８モル以上１．２モル以下である。
【００８６】
また、４官能モノマＡＡＡＡと、２官能モノマＢＢを用いてＩＮＰを合成する場合には、反応率が１と仮定すると、１モルの反応性官能基Ａに対して反応性官能基Ｂの比率が０．３モル以上３モル以下となるように、第１モノマ及び第２モノマを配合するのが好ましい。１モルの反応性官能基Ａに対する反応性官能基Ｂの比率は、さらに好ましくは、０．６モル以上１．５モル以下である。
【００８７】
［５．１．４  補強材］
ＩＮＰを含む電解質は、ＩＮＰのみによって構成されていても良く、あるいは、ＩＮＰと補強材としての多孔膜、フィブリル繊維等との複合体であっても良い。
【００８８】
ＩＮＰと多孔膜とを複合化させる場合、多孔膜は、ポリテトラフルオロエチレン、ポリイミド、ポリエチレン、ポリエチレンテトラフルオロエチレン、ＰＦＡ（テトラフルオロエチレンパーフルオロビニルエーテル共重合体）、ＦＥＰ（テトラフルオロエチレン六フッ化プロピレン共重合体）、多孔質シリカ、多孔質セラミックス等からなるものを用いるのが好ましい。
この場合、多孔膜の気孔率、平均気孔径、厚さ等は、電解質膜の用途、要求特性等に応じて最適な値を選択する。また、ＩＮＰは、多孔膜中に均一に分散していても良く、あるいは、多孔膜の表面又は内部に偏在していても良い。
【００８９】
［５．１．５  架橋密度］
ＩＮＰは、合成に使用される第１モノマ及び第２モノマの種類、配合比率等の合成条件に応じて、その内部に架橋構造が導入される。ここで、ＩＮＰにおける「架橋」とは、高分子鎖が物理的に絡み合うことにより形成される「物理架橋」と、高分子鎖が第１モノマ又は第２モノマによって分子架橋された「化学架橋」の双方を意味する。
架橋密度は、合成条件を最適化することによって、調整することができる。一般に、架橋密度が高くなるほど、水に対する膨潤・収縮が少なく、耐熱性及び耐久性に優れた固体高分子電解質が得られる。架橋密度は、具体的には、０．１ｍｍｏｌ／ｇ以上が好ましく、さらに好ましくは、０．５ｍｍｏｌ／ｇ以上である。
【００９０】
また、ＩＮＰは、架橋点がそのまま強酸基として機能するので、架橋密度の増加に伴い、電気伝導度も増加する。すなわち、従来の方法では困難であった、高い架橋密度と高い電気伝導度とを同時に達成することができる。電気伝導度は、合成条件を最適化することによって、調整することができる。高い性能を有する電気化学デバイスを得るためには、ＩＮＰの電気伝導度は、具体的には、０．０１Ｓ／ｃｍ以上が好ましく、さらに好ましくは、０．０５Ｓ／ｃｍ以上である。
【００９１】
［５．２  イミドネットワークポリマーの製造方法（１）］
イミドネットワークポリマーの第１の具体例は、
所定の条件を満たす１種又は２種以上の第１モノマと、１種又は２種以上の第２モノマとを反応させることにより製造することができる。
【００９２】
第１モノマ及び第２モノマは、そのまま反応させても良く、あるいは、適当な官能基変換を行った後に反応させても良い。また、第１モノマ及び第２モノマは、双方を溶解可能な溶媒中に溶解させるのが好ましい。
溶媒は、出発原料の種類に応じて、最適なものを選択すれば良く、特に限定されるものではない。また、溶液中に含まれる出発原料の濃度も特に限定されるものではなく、出発原料の種類に応じて最適なものを選択すればよい。
【００９３】
また、出発原料を反応させる際、これらに対し、反応性官能基Ａと反応性官能基Ｂの反応速度を大きくする（すなわち、触媒作用を有する）試薬を加えても良い。このような試薬としては、具体的には、トリエチルアミン、トリメチルアミン、トリプロピルアミン、トリブチルアミン、ＤＢＵ（ジアザバイシクロウンデセン）等の塩基性化合物が好適である。触媒作用を有する試薬の量は、固体高分子電解質の用途、要求特性等に応じて最適な量を選択する。試薬の量を最適化すると、混合液の粘度を調節することができる。
さらに、溶液には、フィブリル繊維などの補強材を添加しても良い。
【００９４】
次に、このようにして調製された混合液を、適当な容器に流し込む。例えば、膜状の電解質を作製する場合には、浅い容器に少量の混合液を流し込んで膜化し、この状態で反応させればよい。この時、流し込む混合液の量を調製することによって、膜厚を調製することができる。また、例えば、塊状の電解質を作製する場合には、深い容器に多量の混合液を流し込み、そのまま反応させればよい。
【００９５】
また、多孔膜で補強された複合電解質膜を作製する場合には、浅い容器の底に多孔膜を配置し、その上から少量の混合液を流し込み、多孔膜内部に混合液を含浸させれば良い。また、混合液に触媒作用を有する試薬が含まれている場合、既に混合液内部で反応がある程度進行し、混合液の粘度が増加している場合がある。このような混合液を用いて複合電解質膜を作製する場合には、多孔膜の上から少量の混合液を流し込んだ後、圧力を加えて、混合液を多孔膜内部に圧入すればよい。この時、混合液の粘度及び／又は圧力を調節することによって、多孔質膜内部に混合液を均一に充填したり、あるいは、混合液を部分的に充填することが可能となる。
【００９６】
反応は、第１モノマ、及び第２モノマの加水分解等の変質を防ぐために、Ａｒ、Ｎ２等の不活性雰囲気下で行うのが好ましい。また、反応温度、反応時間、及び反応時の圧力は、特に限定されるものではなく、出発原料の種類、混合液の濃度、触媒作用を有する試薬の種類及び量等に応じて最適な値を選択する。
【００９７】
反応が完了したところで、得られた高分子を取り出し、架橋点及び未反応の反応性官能基Ａ及び反応性官能基Ｂを酸性基に変換する。酸性基に変換する方法としては、種々の方法を用いることができ、特に限定されるものではない。具体的には、合成された高分子を硝酸等の酸で処理してプロトン化する方法、合成された高分子をアルカリ溶液でケン化し、次いで酸で処理してプロトン化する方法等が好適である。
【００９８】
［５．３  ＩＮＰ（２）］
イミドネットワークポリマーの第２の具体例は、所定の条件を満たす１種又は２種以上の第３モノマとを反応させることにより得られるものからなる。
【００９９】
［５．３．１  第３モノマ］
「第３モノマ」とは、分子量が１００００以下であり、１分子内にｐ個（ｐ≧３）の反応性官能基Ａ及び／又は反応性官能基Ｂを含むものを言う。すなわち、第２の具体例においては、１分子当たりの官能基の数が等しい１種又は２種以上の第３モノマを出発原料として用いる点に特徴がある。
【０１００】
なお、第３モノマの分子量、第３モノマに含まれる反応性官能基Ａ及び反応性官能基Ｂの種類及び組み合わせに関する点ついては、上述した第１モノマ及び第２モノマと同様であるので、説明を省略する。
【０１０１】
１分子の第３モノマに含まれる反応性官能基Ａ及び反応性官能基Ｂの総個数は、ｐ個（ｐ≧３）であればよい。また、第３モノマは、反応性官能基Ａ又は反応性官能基Ｂのいずれか一方のみが含まれるものであっても良く、あるいは、双方が含まれるものであっても良い。さらに、第３モノマに２個以上の反応性官能基Ａ（又は、反応性官能基Ｂ）が含まれる場合、これらの反応性官能基Ａ（又は、反応性官能基Ｂ）は、同一種類の官能基（例えば、−ＳＯ２Ｘのみ）であっても良く、あるいは、異なる種類の官能基（例えば、−ＳＯ２Ｘと−ＣＯＸの組み合わせ）であっても良い。
【０１０２】
このような第３モノマとしては、種々のモノマがある。中でも、次に示すモノマ（５）からモノマ（８）、及び、モノマ（１５）からモノマ（１８）は、第３モノマとして好適である。さらに、これらのモノマの内、その分子内にＣ−Ｈ結合を含まないものは、高分子鎖がパーフルオロ骨格となり、電気伝導度、耐熱性及び耐酸化性に優れた固体高分子電解質が得られるので、特に好適である。
【０１０３】
【化５】
0005309644.tif 000007
【０１０４】
【化６】
0005309644.tif 000008
【０１０５】
これ以外の第３モノマとしては、例えば、ナフィオンモノマ及び次に示すモノマ（Ａ）〜（Ｆ）から選ばれる３個〜１５個の化合物からなる分子量が１００００以下のオリゴマ、又はこれらの誘導体などがある。
【０１０６】
【化７】
0005309644.tif 000009
【０１０７】
［５．３．２  反応性官能基の数］
上述した第３モノマを反応させた場合、反応性官能基の数に応じて、デンドリマ型、又は、架橋ネットワーク型のＩＮＰが得られる。
例えば、デンドリマ型のＩＮＰを合成する場合、１種又は２種以上の第３モノマは、これらのいずれかに、少なくとも１個の反応性官能基Ａと、少なくとも１個の反応性官能基Ｂとを含むものである必要がある。
【０１０８】
また、架橋ネットワーク型のＩＮＰを合成する場合において、第３モノマとして、１分子内に３個の反応性官能基を有するものを用いるときには、２種以上の第３モノマであって、これらのいずれかに、少なくとも２個の反応性官能基Ａと、少なくとも２個の反応性官能基Ｂとを含むものを用いるのが好ましい。
一方、第３モノマとして、１分子内に４個以上の反応性官能基を有するものを用いるときには、１種又は２種以上の第３モノマであって、これらのいずれかに、少なくとも２個の反応性官能基Ａと、少なくとも２個の反応性官能基Ｂとを含むものを用いるのが好ましい。
【０１０９】
［５．３．３  配合比率、補強材、及び、架橋密度］
第３モノマを用いてＩＮＰを合成する場合において、出発原料の配合比率、補強材、及び、架橋密度に関する詳細は、第１の具体例と同様であるので、説明を省略する。
【０１１０】
［５．４  イミドネットワークポリマーの製造方法（２）］
イミドネットワークポリマーの第２の具体例は、所定の条件を満たす１種又は２種以上の第３モノマを反応させることにより製造することができる。
第２の具体例の製造方法は、出発原料として第１モノマ及び第２モノマに代えて第３モノマを用いた以外は、第１の具体例と同様であるので、説明を省略する。
【０１１１】
［５．５．  モノマーの製造方法］
第１〜第３モノマは、これらに類似の分子構造を有する市販のモノマを出発原料に用い、これに対して公知の方法を用いて所定の官能基変換を行うことにより合成することができる。
【０１１２】
例えば、３個のスルホニルフロライド基（ハライド系官能基）を備えた３官能モノマ「ＦＯ2Ｓ−ＣＦ2−Ｃ(Ｆ)(ＳＯ2Ｆ)−ＣＦ2−ＳＯ2Ｆ」は、次の反応式（ａ）〜（ｄ）に示す手順により合成することができる。
【０１１３】
【化８】
0005309644.tif 000010
【０１１４】
すなわち、まず、市販のモノマ「Ｃｌ−ＣＦ2−Ｃ(Ｆ)(Ｃｌ)−ＣＦ2−Ｃｌ」１ｇを１６５ｇのジメチルアセトアミド（ＤＭＡＣ）に溶解させる。次に、硫化カリウム（Ｋ2Ｓ、６．６ｇ）と、イオウ（Ｓ、３．６ｇ）と、フッ化セシウム（ＣｓＦ、０．６ｇ）を加え、窒素雰囲気下、１９０℃で６時間撹拌する。これにより、クロライド基がイオウ（Ｓx）に置換されたモノマ「Ｓx−ＣＦ2−Ｃ(Ｆ)(Ｓx)−ＣＦ2−Ｓx」が得られる（反応式（ａ））。
【０１１５】
次に、このモノマを、３０％過酸化水素水溶液に室温で７２時間浸漬させる。次いで、１規定硫酸で１００℃×１時間の処理を行い、イオン交換水で洗浄する。これにより、末端のイオウ（Ｓx）がスルホン酸基（ＳＯ3Ｈ基）に置換されたモノマ「ＨＯ3Ｓ−ＣＦ2−Ｃ(Ｆ)(ＳＯ3Ｈ)−ＣＦ2−ＳＯ3Ｈ」が得られる（反応式（ｂ））。
【０１１６】
次に、このモノマを、五塩化リン（ＰＣｌ5）１００ｇ、オキシ塩化リン（ＰＯＣｌ3）２５０ｇを入れた溶液に溶解させ、９０℃で１２時間反応させる。反応後、溶媒を除去し、四塩化炭素（ＣＣｌ4）で洗浄する（６０℃、３時間、撹拌）。これにより、末端のスルホン酸基（ＳＯ3Ｈ基）がスルホニルクロライド基（ＳＯ2Ｃｌ基）に置換されたモノマ「ＣｌＯ2Ｓ−ＣＦ2−Ｃ(Ｆ)(ＳＯ2Ｃｌ)−ＣＦ2−ＳＯ2Ｃｌ」が得られる（反応式（ｃ））。
【０１１７】
さらに、このモノマを、乾燥テトラヒドロフラン（３００ｍｌ）にジメチルアミノサルファトリフロライド（(ＣＨ3)2ＮＳＦ3）１５ｇと一緒に溶解させ、４５℃で４８時間反応させると、目的のモノマ「ＦＯ2Ｓ−ＣＦ2−Ｃ(Ｆ)(ＳＯ2Ｆ)−ＣＦ2−ＳＯ2Ｆ」が得られる（反応式（ｄ））。
【０１１８】
また、例えば、３個のスルホニルクロライド基（ハライド系官能基）を備えた３官能モノマ「１，３，５−ベンゼントリスルホニルクロライド」は、次の反応式（ｅ）〜（ｆ）に示す手順により合成することができる。
【０１１９】
【化９】
0005309644.tif 000011
【０１２０】
すなわち、まず、３Ｌの反応容器に、ベンゼンスルホン酸ナトリウム塩一水和物（Ｃ6Ｈ5ＳＯ3Ｎａ・Ｈ2Ｏ）４９５ｇ（２．４９ｍｏｌ）、濃硫酸（Ｈ2ＳＯ4）６５０ｇ、硫酸ナトリウム（ＮａＨＳＯ4）３７０．５ｇを仕込み、３００〜３３０℃で３０分間反応させる。反応混合物を冷却後、水１．３Ｌ、水酸化ナトリウム（ＮａＯＨ）３１０ｇを加え、アルカリ性とする。これを濃硫酸にてｐＨ６に調整する。活性炭を加え、７０℃で３０分間撹拌し、熱時ろ過してろ液を５℃で一晩放置する。析出結晶をろ過し、ろ液を濃縮して結晶が析出し始めたところで止め、５℃で一晩放置する。析出した結晶をろ過、乾燥すると、１，３，５−ベンゼントリスルホン酸ナトリウム塩（収量５７６ｇ、収率６０．２％）が得られる（反応式（ｅ））。
【０１２１】
次に、５Ｌの反応容器に、１，３，５−ベンゼントリスルホン酸ナトリウム５５０ｇ（１．４３ｍｏｌ）、塩化チオニル（ＳＯＣｌ2）２．５Ｌを仕込み、室温にてＤＭＦ３３０ｍｌを３０分かけて滴下する。滴下後、１２時間加熱還流させる。反応混合物を冷却後、氷３６ｋｇに注加し、析出結晶をろ過し、水洗後乾燥する。得られた粗結晶を酢酸エチルにて再結晶させると、目的とするモノマ「１，３，５−ベンゼントリスルホニルクロライド（収量２０８ｇ、収率３７．８％）」が得られる（反応式（ｆ））。
【０１２２】
ハライド系官能基を有する他のモノマも同様であり、上述と同一又は類似の手順により合成することができる。また、イミド系官能基を備えたモノマは、まず、上述と同一又は類似の手順によりハライド系官能基を備えたモノマを合成し、次いで、これをアンモニア、ヘキサメチルジシラザン（ＨＭＤＳ）、ヘキサメチルジシラザンリチウム（ＬｉＨＭＤＳ）等と反応させ、ハライド系官能基の全部又は一部をイミド系官能基に変換することにより得られる。
【０１２３】
［６．  膜電極接合体の作用］
電解質膜を構成する固体高分子電解質と触媒層に含まれる触媒層内電解質の界面に、第３ポリマーによる相互貫入網目構造又はイミド架橋による化学架橋を導入すると、電解質膜と触媒層の界面の接合強度が高くなり、接触抵抗を低減することができる。また、相互貫入網目構造を形成する際にプロトン伝導性基を消費することはなく、イミド架橋はプロトン伝導性基としても機能するので、相互貫入網目構造又は化学架橋導入に伴うプロトン伝導度の低下は少ない。さらに、第３ポリマー及びイミド架橋は、いずれも水に対して安定であるため、燃料電池作動環境下において生成水が生じても界面の接触抵抗の変動が少ない。
【０１２４】
また、固体高分子電解質の中でもＩＮＰは、他の電解質に比べてプロトン伝導度が高い。しかしながら、これを電解質膜に用いると、膜／触媒層界面の接合性が不十分であるために、ＭＥＡの状態では十分な性能が得られない。
これに対し、ＩＮＰを含む電解質膜と触媒層とを接合する場合において、界面に第３ポリマーを導入し、又は、界面にイミド架橋を導入すると、膜／触媒層界面の接合性が向上する。そのため、膜／触媒層界面の機械的特性が向上するだけでなく、界面の接触抵抗も低減され、高い特性が得られる。
【実施例】
【０１２５】
（実施例１〜５、比較例１）
［１．試料の作製］
［１．１  フィリングＩＮＰ膜の作製］
ベンゼン１，３，５−トリスルホン酸トリアミド（ＢＴＳＡ）２．８３８ｇと、１，１，２，２，３，３−ヘキサフルオロ−プロパン−１，３−ジスルホン酸ジアミド（ＰＰＤＳＡ）８．３７５ｇの２種類のモノマ混合物を容器内に入れてアルゴン置換し、そこにＭｅＣＮを２１．７６ｇ加えて攪拌した。さらに攪拌しながら、ＴＥＡを１６．３９ｇ加えた。超音波を２分間照射して、１，１，２，２，３，３，−ヘキサフルオロ−プロパン−１，３−ジスルホニルフロライド（ＰＰＤＳＦ）１２．８０４ｇを加えた。モル比は、ＢＴＳＡ：ＰＰＤＳＡ：ＰＰＤＳＦ＝１：３：４．５とした。さらに３分超音波を照射して、振とうを１００ｒｐｍで３０分行った。この溶液を多孔膜に含浸させた後、５０℃で９６時間反応させ、さらに９０℃で２４時間加熱した。
【０１２６】
容器から取り出し、１０ｖｏｌ％硫酸＋９０ｖｏｌ％ＥｔＯＨで１２ｈｒ攪拌（室温）、１２ｈｒ浸漬（室温）した。次に、１０ｖｏｌ％硫酸＋４５ｖｏｌ％ＥｔＯＨ＋４５ｖｏｌ％超純水で１２ｈｒ攪拌（室温）、１２ｈｒ浸漬（室温）した。さらに、１０ｖｏｌ％硫酸＋９０ｖｏｌ％超純水で１２ｈｒ攪拌（室温）、１２ｈｒ浸漬（室温）した。超純水で１２ｈｒ攪拌（室温）して水洗し、乾燥してフィリングＩＮＰ膜を得た。
【０１２７】
［１．２  架橋構造の導入］
［１．２．１  実施例１：イミド架橋の導入］
５００ｍＬのオートクレーブにフッ素系溶媒（旭硝子（株）製ＡＫ２２５、１００ｇ）、ナフィオン（登録商標）モノマ（３０ｇ）と開始剤（７０％のジ（エチルへキシル）パーオキシカーボネートのシクロヘキサン溶液、０．０７ｍＬ）を仕込み、−４０℃に冷却し、ヘキサフルオロエチレン（６ｇ）を封入した。５０℃で２時間反応させた後、アセトン２００ｍＬに再沈殿させ、ろ過、乾燥した。得られたナフィオン（登録商標）Ｆ体の当量重量（ＥＷ）は、７００ｇ／ｅｑだった。
【０１２８】
次に、フッ素系溶媒にナフィオン（登録商標）Ｆ体を溶解させ、白金担持カーボン（４５ｗｔ％Ｐｔ  Ｋｅｄｊｅｎ、自社製）と混合し、スプレー塗布用の触媒インクを得た。この触媒インクをフィリングＩＮＰ膜に所定量スプレー塗布した後、ポリテトラフルオロエチレンシートで挟んでホットプレス（１３０℃、５０ｋｇ／ｃｍ2（４．９ＭＰａ）、６ｍｉｎ）した。
【０１２９】
次に、作製したＭＥＡをオートクレーブに入れ、真空ポンプで乾燥、脱水後、トリメチルアミンガスを導入し、１ｋｇ／ｃｍ2（９．８×１０-2ＭＰａ）の加圧下で３時間静置した。３時間後、ＭＥＡを取り出し、ＫＯＨ／ジメチルスルホキシド／水（＝１５ｇ／３５ｇ／５０ｇ）の溶液に７０℃で３時間静置し、触媒内のナフィオンＦ体を加水分解した。５０℃の１Ｎ硝酸水溶液中で３時間静置し、ナフィオン（登録商標）Ｈ体に変換した。さらに、１Ｎ硫酸水溶液浸漬を２回繰り返し、超純水浸漬を５回繰り返し、目的のＭＥＡ（実施例１）を得た。
【０１３０】
［１．２．２  実施例２：第３モノマーの導入］
フィリングＩＮＰ膜を、メタクリルアミド（第３モノマー）：Ｎ,Ｎ'−メチレンビス−メタクリルアミド（架橋剤）：ペルオキソ二硫酸カリウム（開始剤）のモル比１：０．１：０．０１の２ｍｏｌ／Ｌメタクリルアミド水溶液に浸漬し、超音波を１分間照射し、３０分振とうを行った。水溶液から取り出して、表面に付着した液滴を拭き取った。
触媒インクに対しても、メタクリルアミドの重量含有率が１０ｗｔ％となるように、上記モル比のメタクリルアミド水溶液を加えた。この触媒インクをフィリングＩＮＰ膜にスプレー法により所定量塗布した後、ポリテトラフルオロエチレンシートに挟んで、ホットプレス（５０℃、５０ｋｇ／ｃｍ2（４．９ＭＰａ）、３０ｍｉｎ）した。
【０１３１】
ホットプレス後、治具にセットしたまま、５０℃、２４時間加熱した。その後、さらにホットプレス（１３０℃、５０ｋｇ／ｃｍ2（４．９ＭＰａ）、６ｍｉｎ）を行い、ＭＥＡを超純水に浸漬して、振とうし、洗浄した。ＭＥＡを超純水から取り出し、表面の液滴を拭き取り、風乾し、目的のＭＥＡを得た（実施例２）。
【０１３２】
［１．２．３  実施例３：第３モノマーの導入］
Ｎ,Ｎ'−メチレンビス−メタクリルアミドを用いなかった以外は、実施例２と同様にして、ＭＥＡを作製した（実施例３）。
【０１３３】
［１．２．４  実施例４：第３モノマーの導入］
メタクリルアミド水溶液に代えて、２−アクリルアミド−２−メチルプロパンスルホン酸（第３モノマー）：Ｎ,Ｎ'−メチレンビス−メタクリルアミド（架橋剤）：ペルオキソ二流酸カリウム（開始剤）のモル比１：０．４：０．０１の１ｍｏｌ／Ｌの２−アクリルアミド−２−メチルプロパンスルホン酸水溶液を用いた以外は、実施例２と同様にして、ＭＥＡを作製した（実施例４）。
【０１３４】
［１．２．５  実施例５：第３ポリマーの導入］
フィリングＩＮＰ膜を８０℃の２０ｗｔ％ナフィオン（登録商標）溶液（ＤＥ２０２０、デュポン社製）（第３ポリマー）中で２４時間放置した後、真空乾燥器中において室温で２４時間乾燥した。この電解質膜に、実施例１で作製した触媒インクを所定量スプレー塗布し、ポリテトラフルオロエチレンシートで挟んでホットプレス（１３０℃、５０ｋｇ／ｃｍ2（４．９ＭＰａ）、６ｍｉｎ）し、目的のＭＥＡを得た（実施例５）。
【０１３５】
［１．２．６  比較例１］
フィリングＩＮＰ膜に、実施例１で作製した触媒インクを所定量スプレー塗布し、ポリテトラフルオロエチレンシートで挟んでホットプレス（１３０℃、５０ｋｇ／ｃｍ2（４．９ＭＰａ）、６ｍｉｎ）し、目的のＭＥＡを得た（比較例１）。
【０１３６】
［２．  試験方法及び結果］
作製したＭＥＡについて、接合性評価試験を行った。評価は、粘着テープをＭＥＡの触媒層上から所定圧で押した後、剥がすことにより行った。剥がした際に、触媒層がテープに付かず、膜との接合を保持した場合を「○」、触媒層から膜が剥がれてテープに付いた場合を「×」とした。
表１に、その結果を示す。表１より、比較例１に対し、実施例１〜５のＭＥＡは、接合性が向上していることがわかる。
【０１３７】
【表１】
0005309644.tif 000012
【０１３８】
以上、本発明の実施の形態について詳細に説明したが、本発明は上記実施の形態に何ら限定されるものではなく、本発明の要旨を逸脱しない範囲内で種々の改変が可能である。
【産業上の利用可能性】
【０１３９】
本発明に係るＭＥＡは、固体高分子型燃料電池用のＭＥＡとして特に好適であるが、本発明の用途はこれに限定されるものではなく、各種電気化学デバイスに用いられるＭＥＡとしても使用することができる。